СПОСОБ ПОЛУЧЕНИЯ СТЕКЛОКЕРАМИТА
METHOD OF PRODUCING GLASS-CERAMITE

Изобретение касается производства стеклокерамита, применяемого для наружной и внутренней облицовки стен зданий и сооружений.
Известен способ получения стеклокерамита, включающий подготовку и дозирование сырьевых компонентов (стеклобоя, кварцевого песка, глины), формование подложки, образование на подложке декоративного слоя (из цветного стеклогранулята), обжиг [1]. Подложка и декоративный слой стеклокерамита, полученного таким способом, являются разнородными, что может приводить к отслаиванию декоративного слоя.
Задача изобретения состоит в повышении однородности подложки и отделочного слоя стеклокерамита.
Технический результат достигается тем, что по способу получения стеклокерамита, включающему подготовку и дозирование сырьевых компонентов, их смешивание, формование из полученной смеси подложки, образование на подложке декоративного слоя, обжиг, для формования подложки используют смесь, включающую, мас.%: стеклобой 50,0-60,0; глину 20,0-25,0; предварительно вспученный и пропитанный жидким калиевым стеклом вермикулит 20,0-25,0, а декоративный слой получают путем оплавления поверхности подложки до образования стекловидной пленки.
В производстве стеклокерамита может быть использован бой любого стекла (тарного, листового, медицинского, сортового и др.), любая легкоплавкая глина.
Вермикулит вспучивают, пропитывают жидким калиевым стеклом с плотностью 1300-1500 кг/м и силикатным модулем 3-3,5 и высушивают до влажности не более 9%.
Ниже приведены примеры получения стеклокерамита указанным способом.
1. Бой стекла (листового) промывают от загрязнений и размалывают до прохождения через сетку № 0,14. Подготовленный вермикулит и глину (беложгущуюся) размалывают (сухим способом) и просеивают через сетку № 1,25. Компоненты дозируют (в количестве, мас.%: стеклобой 50,0; глина 25,0; вермикулит 25,0) и смешивают. Из полученной смеси, увлажненной до 9-13%, формуют подложку стеклокерамита, которую обжигают в электропечи при температуре 950°С. После, обжига поверхность подложки оплавляют (плазмой) до образования стекловидной пленки.
2. Бой стекла (тарного) промывают от загрязнений и размалывают до прохождения через сетку № 0,14. Подготовленный вермикулит и глину (красножгущуюся) размалывают (сухим способом) и просеивают через, сетку № 1,25. Компоненты дозируют (в количестве, мас.%: стеклобой 60,0; глина 20,0; вермикулит 20,0) и смешивают. Из полученной смеси формуют подложку стеклокерамита, которую обжигают в электропечи при температуре 950°С. После обжига поверхность подложки оплавляют (газовой горелкой) до образования стекловидной пленки.
Возможна дополнительная пропитка подложки стеклокерамита до ее оплавления 3-5% растворами азотнокислых солей кобальта, или никеля, или марганца, или меди.
Способ позволяет получать качественный стеклокерамит с декоративным отделочным слоем, прочно соединенным с подложкой.
Источник информации
1. Строительные материалы: Справочник. / Под ред. А.С.Болдырева, П.П.Золотова. - М.: Стройиздат, 1989. - С.171.